Brevet FR2898910A1 — publié le 20070928

Les complexes moléculaires présentant un phénomène de transition de spin ont été étudiés sur le plan fondamental depuis leur découverte en 1931. Depuis, environ trois cents complexes ont été synthétisés et étudiés par différentes techniques physico-chimiques. Le phénomène de transition de spin peut être déclenché par la température, la pression (G. Molnar et al., J. Phys., B. 107, 2003, p. 3149 ; A. Bousseksou et al., C.R. Chimie 6, 2003, p. 329), un champ magnétique intense (Bousseksou et al., Top. Curr. Chem. 235, 2004, p. 65) ou encore par la lumière (N. Ould Moussa et al., Phys. Rev. Lett., 94 2005, p. 107205 ; S. Bonhommeau et al., Angew. Chem. Int., Ed. 44, 2005, p. 2) et s'accompagne d'un changement de propriétés magnétiques, optiques et/ou électriques. Ce phénomène a été physiquement modélisé et bien compris (A. Bousseksou et al., Eur. J. Inorg. Chem., 2004, p. 4353). Sur le plan des applications, plusieurs perspectives intéressantes ont été proposées (O. Kahn et al., Science 279, 1998, p.44 ; O. Kahn et al., Chem. Mater. 9, 1997, p.3199 ; O. Kahn et al., Adv. Mater. 4, 1992, p. 718). Il a notamment été découvert une hystérésis thermique de la constante diélectrique au cours de la transition de spin (FR 0111328, EP1430552, A. Bousseksou et al., J. Mater. Chem. 13, 2003, p.2069), permettant ainsi la conception de micro-nano-condensateurs ayant pour propriété de mémoriser l'information à l'échelle d'agrégats moléculaires. L'utilisation des propriétés physiques des complexes inorganiques et métallo-organiques exige généralemement la mise en couche mince de ces composés sur un substrat et, éventuellement, leur micro- ou nano-structuration en éléments de taille submicronique. La difficulté de ce travail réside dans la compatibilité du produit et du procédé de dépôt car la transition de spin est un phénomène très sensible aux différentes perturbations du réseau cristallin. Jusqu'à présent, deux méthodes de dépôt ont été proposées : - la méthode dite de Langmuir Blodgett, qui consiste en la préparation d'un film par transfert d'une monocouche flottant sur un liquide sur un support solide. Néanmoins, cette méthode ne permet que d'obtenir une monocouche bidimensionnelle ; ceci est insuffisant pour la plupart des applications car (1) il est difficile de détecter des cycles d'hystérésis dans une monocouche (surtout s'il s'agit d'un dépôt sur une petite surface) et (2) la maintien du cycle d'hystérésis n'est pas assuré avec une seule monocouche. - la méthode dite de "spin coating", qui consiste en le dépôt d'un fluide sur un support par centrifugation (ou tournette), puis éventuellement évaporation du solvant. Néanmoins, le matériau à transition de spin est déposé sous forme de mélange avec une matrice inactive, généralement un polymère. Le mélange du matériau actif dans la matrice peut être discontinu et entraîne en général un dépôt inhomogène. Par ailleurs, la dissolution du matériau dans la matrice provoque la perte du réseau cristallin. Ces inconvénients limitent donc l'utilisation de ce procédé Il n'existe donc à ce jour aucune méthode permettant le dépôt en couche mince de complexes à transition de spin avec maintien de la propriété de transition de spin, hystérésis et un état de surface de qualité acceptable. Il est donc particulièrement désirable de mettre à disposition un procédé de dépôt de complexes à transition de spin en couche mince, permettant de remplir ces exigences. Les présents inventeurs ont découvert un nouveau procédé d'application en couche mince permettant de remplir ces exigences. Notamment, le procédé selon l'invention permet de maintenir les propriétés telles que l'hystérésis, la température de transition, etc., du matériau massif lorsqu'il est déposé en couche mince. Par ailleurs, la couche mince est constituée uniquement du composé à transition de spin de sorte qu'il n'est pas nécessaire d'utiliser de mélange, comme cela est le cas pour le "spin coating" où un mélange polymère d'adhésion/matériau est requis. Le procédé selon l'invention permet également de contrôler l'épaisseur des couches déposées dans une échelle très large : de quelques nanomètres à quelques micromètres. Par ailleurs, les couches minces obtenues sont denses, homogènes, de très faible rugosité, généralement comprise entre 1 et 20nm. Enfin, la micro- et nano-structuration des dépôts est possible : le procédé selon l'invention permet de réaliser des dépôts parfaitement localisés. Les présents inventeurs ont donc préparé pour la première fois une couche mince bistable constituée d'un matériau à transition de spin substantiellement pur. Bien entendu, ladite couche peut être éventuellement micro/nano-structurée ultérieurement. Lesdites couches sont un objet de la présente invention. Selon un premier objet, la présente invention concerne donc un procédé de dépôt en couche mince d'un matériau à transition de spin sur un substrat, caractérisé en ce que ledit procédé comprend l'étape d'application d'une couche mince bistable dudit matériau substantiellement pur. Le procédé est particulièrement avantageux en ce que les propriétés de transition de spin et d'hystérésis dudit matériau sont conservées. Par matériau à transition de spin, on entend tout matériau siège du phénomène de transition de spin, bistable et présentant préférentiellement une hystérésis à température ambiante. On entend par dépôt "en couche mince" l'application sur ledit substrat d'une couche de matériau dont l'épaisseur est comprise entre 1 nm et 10 micromètres. Par substrat, on entend tout type de substrat habituellement utilisé comme support pour y déposer des matériaux. Le type de substrat peut dépendre de l'application envisagée ou du matériau à déposer. Le substrat peut être métallisé ou non, conducteur ou isolant, cristallin ou amorphe. Préférentiellement, le substrat est constitué d'un matériau inerte, c'est-à-dire n'engageant pas d'interactions au niveau des propriétés recherchées du matériau à transition de spin. En particulier, le substrat peut être constitué de Si ou SiO2, éventuellement recouvert d'une ou plusieurs couches de métal, tel que le titane ou l'or. Le choix du substrat fait partie des connaissances et des aptitudes de routine de l'homme du métier. Par ailleurs, le substrat peut être micro- ou nano-structuré, au moyen des techniques habituelles. La fabrication des micro- ou nano-structures des couches minces des composés à transition de spin peut être réalisée par une technique de la microtechnologie appelée " lift-off ". Une condition importante pour l'utilisation de ce procédé est que la couche mince doit être insoluble dans le solvant utilisé pour lifter la résine (acétone par exemple). Cette condition est remplie par les systèmes tridimensionnels, notamment ceux décrits ci-après, qui sont très peu solubles dans des solvants usuels. Dans le cas des dépôts réalisés par la technique couche par couche, une condition supplémentaire doit être remplie : la résine utilisée pour masquer la surface doit être insoluble dans le solvant utilisé lors du dépôt. Pour le procédé dépôt par évaporation, ce dernier problème ne se pose pas. Pour la fabrication des dépôts moléculaires micro/nano-structurés, le substrat est d'abord recouvert par une résine photosensible, puis les différents motifs de résine sont obtenus par photolithographie ou lithographie électronique standards. Le composé à transition de spin est ensuite déposé couche par couche ou par évaporation thermique. Dans la dernière étape (lift-off), les motifs de résine (image négative) sont dissous dans l'acétone, laissant sur le substrat des motifs constitués par le complexe moléculaire (image positive) insolubles dans l'acétone. Cette méthode permet de déposer le composé en petits éléments de taille contrôlée (dimensions microniques et nanométriques) et de morphologie très favorable (dense et peu rugueuses) pour des différentes applications envisagées avec des composés moléculaires à transition de spin. Par matériau à transition de spin substantiellement pur, on entend ledit 20 matériau seul, notamment à l'exclusion de toute matrice, notamment polymérique. Les propriétés de transition de spin et d'hystérésis sont conservées dans le matériau déposé en couche mince, c'est-à-dire qu'elles sont similaires à celles du matériau à l'état massif. 25 Selon un premier aspect, la présente invention concerne un procédé de dépôt en couche mince d'un matériau à transition de spin selon la technique dite de couche par couche. Ledit procédé comprend : 30 1. l'application d'une monocouche d'accrochage ; 2. l'application d'une ou plusieurs couche(s) dudit matériau par immersion successive dudit substrat recouvert de la monocouche d'accrochage dans chacune des solutions S(i) contenant respectivement le constituant (i) dudit matériau ; et 3. le recuit/évaporation des solvants. Ce procédé repose sur l'assemblage successif des constituants (i) du matériau à transition de spin. Généralement, le matériau à transition de spin se présente sous forme d'un réseau tridimensionnel. Préférentiellement, le matériau à transition de spin est un complexe métallo-inorganique ou métallo-organique de coordination. Selon un autre aspect préféré, le matériau à transition de spin est un système ionique. Selon un autre aspect préféré, le matériau à transition de spin est un complexes métallique à base d'azopyridine, notamment ceux de formule M(4-4'-azopyridine)M'(CN)4, ou M(pyrazine)[M'(CN)4], où M et M' sont des métaux de transition, identiques ou différents. Selon un autre aspect préféré, le matériau à transition de spin est un analogue de bleu de Prusse, de formule AM[M'(CN)6], dans laquelle A est un élément du groupe IA et M et M' sont des métaux de transition, identiques ou différents. Encore plus préférentiellement, ledit matériau peut être choisi parmi Fe(pyrazine)[Pt(CN)4], Fe(pyrazine)Ni(CN)4, Fe(pyrazine)[Pd(CN)4], Fe(4-4'-azopyridine)Pd(CN)4, Fe(4-4'-azopyridine)Ni(CN)4, Fe(4-4'-azopyridine)Pt(CN)4, NaCo[Fe(CN)6] , RbMn[Fe(CN)6], ou encore [Fe(NH2trz)3](NO3)2, [Fe(Htrz)2(trz)](NO3)2, [Fe(NH2trz)3](Br)2, [Fe(Htrz)3_3x(NH2trz)3x](CIO4).H2O, [Fe(NH2trz)3](NO3)1,7(BF4)o,4. De manière générale, la force motrice de l'assemblage du matériau est la formation exothermique des liaisons covalentes entre le métal et les ligands ou l'attraction électrostatique entre les cations et les anions. Les vitesses de dépôt sont généralement comprises entre une heure et dix heures par 100 nm d'épaisseur. Le procédé couche par couche selon l'invention comprend l'étape préliminaire consistant en l'application d'une couche d'accrochage, de préférence une monocouche, à base d'un matériau comportant des fonctions permettant l'encrage dudit matériau à transition de spin au dit substrat. Préférentiellement, le matériau d'accrochage comprend des fonctions thiol, silane, ou des structures dendrimères. Plus préférentiellement, la monocouche est constituée de cystamine ou de 4-mercaptopyridine. Généralement, l'application de la monocouche est réalisée par trempage dudit substrat dans une solution du matériau. De préférence, ladite solution est une solution alcoolique, par exemple l'éthanol, à concentration comprise entre 1 et 20 mM, plus préférentiellement entre 1 et 10 mM. Généralement, l'étape 2 du procédé selon l'invention comprend une étape de rinçage entre chaque immersion dans chaque solution S(i). Les solutions S(i) comprennent respectivement ledit constituant (i), éventuellement coordiné, en solution alcoolique, par exemple l'éthanol, à des concentrations comprises entre 10 et 500 mM, de préférence entre 50 mM et 100 mM. Généralement, l'étape 2 est conduite à température comprise entre -80 C et 30 C, préférentiellement environ -60 C. L'étape 2 peut être répétée autant de fois (n) que nécessaire de façon à obtenir (n) couches désirées et/ou l'épaisseur voulue. A l'issue des étapes d'immersion et éventuellement de rinçage, le procédé comprend l'étape de recuit pour éliminer les traces de solvant. Cette étape est généralement conduite à température comprise entre 100 et 200 C pendant une durée nécessaire à l'élimination satisfaisante du solvant. Généralement, les temps de recuit sont compris entre quelques minutes et quelques heures. La présence de la couche d'accrochage identifiée par analyse chimique, par exemple à l'aide d'un SIMS est caractéristique du procédé selon l'invention. Selon un second aspect, la présente invention concerne un procédé de dépôt d'un matériau à transition de spin en couche mince caractérisé en ce que ledit procédé comprend l'étape de la sublimation thermique dudit matériau, sous vide. 25 Généralement, l'étape de sublimation est conduite à pression comprise entre 10-5-10-6 Torr, à température comprise entre 100 et 300 C. Dans le cadre de cet aspect du procédé, ledit matériau à transition de spin est sublimable. Préférentiellement, ledit matériau à transition de spin est un 5 complexe métallique, tel que Fe[tris(1-pyrazolyl)borate]2. Cette méthode n'est pas limitée ni en substrat ni en forme. Le procédé d'évaporation thermique présente l'avantage que le dépôt est réalisé sous vide poussé (typiquement 10-5-10"6 Torr) ; ainsi le produit est généralement très pur de toute contamination. Par conséquent, une analyse 10 chimique, par exemple au moyen de la spectrométrie de masse des ions secondaires, permet de vérifier l'absence des impuretés (solvant, etc.) à l'intérieur du dépôt, caractéristique du procédé par évaporation thermique selon l'invention. Selon un aspect préféré, le matériau à transition de spin est préalablement 15 purifié par sublimation, par exemple à l'aide d'un sublimateur chimique. Pour des applications en microélectronique, le substrat peut être préalablement micro- ou nano-structuré avant dépôt. Ceci est particulièrement avantageux car ainsi les manipulations ultérieures de structuration du matériau une fois déposé ne sont plus nécessaires. 20 Le procédé selon l'invention peut être très généralement utilisé pour toute fabrication de tout composant électrique, électronique, optique ou photographique dans lequel il est nécessaire d'obtenir un dépôt de matériau à transition de spin ayant conservé ses propriétés d'hystérésis. La présente invention concerne également toute couche mince bistable constituée d'un matériau à transition de spin substantiellement pur, susceptible d'être obtenue par le procédé selon la présente invention. 30 Selon un autre objet, la présente invention concerne également un composant comprenant un substrat sur lequel est déposé une couche simple d'un matériau à transition de spin caractérisé en ce que la couche mince est susceptible d'être obtenu par le procédé selon l'invention. On peut notamment citer un composant constitué d'électrodes entre lesquelles est appliqué un matériau à transition de spin par le procédé selon l'invention, comme par exemple une mémoire moléculaire comprenant un condensateur constitué d'armatures entre lesquelles est appliqué un matériau à transition de spin par le procédé selon l'invention. Un exemple de telles mémoires moléculaires est décrit dans WO 03/019695. On peut également citer les composants photochromes, thermochromes, électrochromes ou piézochromes comprenant un substrat, par exemple du verre, sur lequel est appliqué un matériau à transition de spin par le procédé selon l'invention. Selon un autre objet, la présente invention concerne également un procédé de micro/nano-structuration de matériau à transition de spin en couche mince comprenant : i. l'application d'une résine photosensible sur un substrat ; ii. l'obtention des motifs désirés de résine ; iii. l'application d'un matériau à transition de spin en couche simple selon le procédé selon l'invention ; et iv. le lift-off de la résine. L'étape ii est généralement réalisée par toute technique de lithographie 20 habituellement utilisée, telle que la photolithographie ou lithographie électronique. L'étape iv est généralement réalisée par dissolution de la résine dans un solvant. La présente demande concerne donc également les composants 25 comprenant un matériau à transition de spin en couche mince micro/nanostructuré susceptible d'être obtenus par le procédé selon l'invention. Légende des figures : Figure 1 : Structure du composé Fe[HB(pz)3]2 à transition de spin. 30 Figure 2 : Spectres Raman (enregistrés à 293 K) du composé Fe[HB(pz)3]2 à transition de spin à l'état massif (poudre) et en couche mince obtenu par évaporation thermique. Figure 3 : Hystérésis thermique de la susceptibilité magnétique du composé Fe[HB(pz)3]2 sous forme de couche mince (courbe non corrigée pour la contribution diamagnétique du substrat). Figure 4 : Structure du composé Fe(pz)[Pt(CN)4] à transition de spin. Figures 5a, 5b et 5c : Schémas du dépôt couche par couche du composé Fe(pz)[Pt(CN)4] à transition de spin. Figure 6 : Spectres Raman (enregistrés à 293 K) du composé Fe(pz)[Pt(CN)4] à transition de spin à l'état massif (poudre) et en couche mince obtenu par dépôt couche par couche. (La montée autour de 1000 cm-1 dans le spectre de la couche mince est due à la diffusion Raman du substrat Si.) Figure 7 : Spectres Raman (enregistrés à 120 K et 320 K) du composé Fe(pz)[Pt(CN)4] à transition de spin en couche mince obtenu par dépôt couche par couche. Une des fréquences caractéristiques à l'état de spin HS ou LS est signalée par une flèche. Figure 8 : Cycle d'hystérésis du composé Fe(pz)[Pt(CN)4] à transition de spin en couche mince obtenu par dépôt couche par couche. Figure 9 : Présentation schématique du procédé de microstructuration des couches minces du complexe Fe[HB(pz)3]2 à transition de spin. Figure 10 : Photos des microstructures du composé Fe[HB(pz)3]2. Les zones 20 métalliques non couvertes par le produit correspondent à des endroits protégés par la résine photolithographique. Les exemples suivants sont donnés à titre représentatif et non limitatif de la présente invention. 25 1 . Exemple du procédé couche par couche Le travail de dépôt couche par couche a été réalisé comme suit. Le substrat est à base de silicium monocristallin couvert par une couche de titane (2 nm) et d'or (15 nm). Il faut noter que ce substrat de surface métallisée peut 30 être également remplacé par des substrats de surface oxydée (SiO2 par exemple). Le substrat est ensuite recouvert par une monocouche de cystamine (ou d'autres thiols tels que le 4-mercaptopyridine) en le trempant dans une solution de cystamine/éthanol (1-10 mM) pendant une nuit. Par la suite, le complexe Fe(pz)[Pt(CN)4] est déposé à -60 C (bain CO2/acétone) par immersions successives du substrat (couvert par la couche d'accrochage) dans (1) une solution de 50 mM-100 mM de Fe(BF4)2 en éthanol, (2) dans une solution de 50 mM-100mM de (TBA)2[Pt(CN)4] en éthanol et (3) une solution de 50 mM -100 mM de pyrazine en éthanol. Entre chaque étape, le substrat est rincé dans l'éthanol pur. La répétition successive de ces trois étapes (+ rinçages) permet de déposer plusieurs couches du complexe sur le substrat (Figures 5a et 5b). A la fin du procédé, le dépôt est recuit à 150 C pendant 30 min pour éliminer les traces du solvant. Le spectre Raman du produit déposé a été enregistré à 293 K à l'aide d'un micro-spectromètre Raman LABRAM-HR (excitatrice : Laser HeNe à 632.8 nm, 9 mW) dans les mêmes conditions que celui de la poudre. La figure 6 représente les deux spectres dans la plage de fréquences 1000-2250 cm-1. (A plus basses fréquences, le spectre du dépôt est noyé dans le spectre du substrat Si.) On observe que ces deux spectres ont les mêmes fréquences caractéristiques du produit. Lors du refroidissement de la couche mince du Fe(pz)[Pt(CN)4], un phénomène de thermochromisme a été observé: Le dépôt est jaune à température ambiante et devient rouge à plus basses températures. Ce phénomène est la conséquence de la transition de spin thermo-induite et a déjà été reporté pour le produit massif par certains des inventeurs de la présente demande (S. Bonhommeau et al., Angew. Chem. Int., Ed. 44, 2005, 2-5). Des spectres Raman des couches minces du composé Fe(pz)[Pt(CN)4] ont été également enregistrés en fonction de la température entre 80 et 380 K. Cette étude en température démontre clairement l'établissement de la transition de spin dans la couche mince. A titre d'exemple, la figure 8 montre deux spectres enregistrés à 120 K et 320 K. Ces deux spectres peuvent être identifiés comme étant des spectres des formes bas-spin (120 K) et haut-spin (320 K) : on observe tous les modes de vibrations caractéristiques des deux états de spin reportées précédemment pour le produit massif (G. Molnar et al., J. Phys. Chem. B 106, 2002, 9701-9707). On remarque notamment l'apparition à basse température d'un mode très intense autour de 675 cm-1 qui est caractéristique à l'état bas spin. L'évolution de l'intensité de ce mode intense autour de 675 cm-1 est utilisée comme marqueur pour suivre de façon quantitative la transition de spin dans la couche mince. La figure 8 représente l'intensité (normalisée) de ce mode de vibration en fonction de la température lors du chauffage et refroidissement de la couche mince. Cette figure met en évidence un cycle d'hystérésis centrée autour de la température ambiante (295 K) démontrant ainsi, pour la première fois, la conservation des propriétés du matériau en couche mince. 2. Exemple du procédé par sublimation thermique Le composé moléculaire Fe[HB(pz)3]2 à transition de spin a été synthétisé selon l'article de S. Trofimenko (J. Am. Chem. Soc., 1967, 89, 3170). La poudre obtenue a été ensuite purifiée à l'aide d'un sublimateur chimique classique sous vide primaire. Le produit a été identifié par son cliché de diffraction des rayons X et la transition de spin du produit massif a été observée par rnesure magnétique. Cette transition s'est avérée comparable avec celle observée par F. Grandjean et al. dans leur article (Inorg. Chem., 1989, 28, 4406). Le dépôt de la couche mince du complexe Fe[HB(pz)3]2 a été réalisé à 200 C sous vide secondaire (10"5 mbar) à l'aide d'un évaporateur Edwards Auto306. Le substrat est une plaquette de silicium recouvert d'une couche de 2 nm titane et 15 nm d'or (évaporées préalablement sur la surface de Si). Il faut noter que ce substrat de surface métallisée peut être remplacé par des substrats non-conducteurs (SiO2 par exemple). Le spectre Raman du produit déposé a été enregistré à 293 K à l'aide d'un micro-spectromètre Raman Labram-HR (excitatrice : Laser HeNe à 632.8 nm, 9 mW) dans les mêmes conditions que celui de la poudre. Sur la figure 2, sont donnés deux spectres dans la plage de fréquence 1020-1550 cm-1. (A plus basses fréquences, le spectre du dépôt est noyé dans le spectre du substrat Si.) On note que ces deux spectres de couche mince et du massif sont comparables du point de vue fréquences de vibration caractéristiques. Une mesure magnétique a été réalisée à l'aide d'un magnétomètre MPMS5 (Quantum Design) sous un champ magnétique de 2 T (champ parallèle au plan du substrat). La figure 3 représente la variation thermique de la susceptibilité magnétique de la couche mince du composé Fe[HB(pz)3]2. On observe une large hystérésis autour de 330 K démontrant ainsi la conservation des propriétés du matériau en couche mince. Par ailleurs, lors du chauffage/refroidissement de la couche mince, on a observé un phénomène de thermochromisme : Le produit est rose à température ambiante et devient progressivement incolore à plus hautes températures. Ce phénomène est également la conséquence de la transition de spin thermo-induite. 3. Exemple de la micro et nano-structuration des couches minces Des motifs de résine sont obtenus par les méthodes standard de la photolithographie. Le substrat est à base de silicium monocristallin couvert par une couche d'or. Ce substrat de surface métallisée peut être également remplacé par des substrats de surface oxydée (SiO2 par exemple). Le substrat est couvert par une résine photosensible réversible (AZ5214E) à l'aide d'une tournette (spin-coating). Les motifs sont réalisés dans la résine par un rayonnement UV (365 nm) à l'aide d'un masque, ce qui permet de faire apparaître les motifs en creux ou en relief au choix. Le complexe Fe[HB(pz)3]2 est déposé par la méthode d'évaporation thermique décrite auparavant. Par la suite, les motifs de résine sont enlevés par rinçage dans l'acétone (lift-off), laissant sur le substrat le dépôt du produit avec des motifs en creux (voir schéma du procédé dans la figure 9). La figure 10 présente quelques photos des couches minces microstructurées obtenues suite à l'évaporation thermique du complexe Fe[HB(pz)3]2. L'efficacité de cette méthode a donc été démontrée sur l'exemple du complexe Fe[HB(pz)3]2. De plus, ce complexe peut être remplacé par tout autre complexe insoluble dans le solvant utilisé pour le lift-off de la résine et qui peut être déposé en couche mince (par exemple, les complexes Fe(pyrazine)[Pt(CN)4], Fe(pyrazine)Ni(CN)4, NaCo[Fe(CN)6], Fe(4-4'-azopyridine)Pt(CN)4, ou RbMn [Fe(CN)6]). 20 REVENDICATIONS 1. Procédé de dépôt en couche mince d'un matériau à transition de spin sur un substrat, caractérisé en ce que ledit procédé comprend l'étape d'application d'une couche mince bistable dudit matériau substantiellement pur. 2. Procédé selon la revendication 1, caractérisé en ce que ledit procédé comprend : 1. l'application d'une monocouche d'accrochage ; 2. l'application d'une ou plusieurs couche(s) dudit matériau par immersions successives dudit substrat recouvert de la monocouche d'accrochage dans chacune des solutions S(i) contenant respectivement le constituant (i) dudit matériau ; et 3. le recuit/évaporation du ou des solvants. 3. Procédé selon la revendication 2 tel que ledit matériau se présente sous forme d'un réseau tridimensionnel. 4. Procédé selon la revendication 2 ou 3 tel que le matériau de la couche d'accrochage comprend des fonctions thiol, silane ou une structure dendrimère. 5. Procédé selon la revendication 2, 3 ou 4 tel que l'étape 2 comprend une 25 étape de rinçage entre chaque immersion dans chaque solution S(i). 6. Procédé selon l'une quelconque des revendications 2 à 5 tel que les solutions S(i) comprennent respectivement ledit constituant (i), éventuellement coordiné, en solution alcoolique, à des concentrations comprises entre 10 et 30 500 mM. 7. Procédé selon l'une quelconque des revendications 2 à 6 tel que l'étape 2 est répétée autant de fois (n) que nécessaire de façon à obtenir (n) couches désirées et/ou l'épaisseur voulue. 1020 8. Procédé selon l'une quelconque des revendications 2 à 7 tel que l'étape 3 est généralement conduite à température comprise entre 100 et 200 C. 9. Procédé selon la revendication 1, caractérisé en ce que ledit procédé 5 comprend l'étape de sublimation thermique dudit matériau, sous vide. 10. Procédé selon la revendication 9 tel que l'étape de sublimation est conduite à pression comprise entre 10"5-10"6 Torr, à température comprise entre 100 et 300 C. 11. Procédé selon la revendication 9 ou 10 tel que ledit matériau est le Fe[tris(1-pyrazolyl)borate]2. 12. Procédé selon l'une quelconque des revendications 1 à 11, tel que 15 ledit substrat est constitué de Si ou SiO2, éventuellement recouvert d'une ou plusieurs couches de métal. 13. Procédé selon l'une quelconque des revendications 1 à 12, tel que ledit substrat est micro- ou nano-structuré. 14. Couche mince bistable d'un matériau à transition de spin substantiellement pur susceptible d'être obtenue par le procédé selon l'une quelconque des revendications 1 à 13. 25 15. Composant comprenant un substrat sur lequel est déposé une couche mince selon la revendication 14. 16. Composant selon la revendication 15 choisi parmi les mémoires moléculaires, les composants photochromes, thermochromes, électrochromes 30 ou piézochromes. 17. Composant selon la revendication 16 tel que ledit composant comprend deux électrodes entre lesquelles est appliqué un matériau à transition de spin par le procédé de la revendication 2 à 13. 18. Composant selon la revendication 17 tel que ledit composant comprend un condensateur constitué d'armatures entre lesquelles est appliqué un matériau à transition de spin par le procédé de la revendication 2 à 13. 19. Procédé de micro/nano-structuration de matériau à transition de spin 10 en couche mince sur un substrat comprenant : l'application d'une résine photosensible sur un substrat ; ii. l'obtention des motifs désirés de résine ; iii. l'application d'un matériau à transition de spin en couche simple selon le procédé selon l'une quelconque des revendications 1 à 13 ; 15 et iv. le lift-off de la résine. 20. Couche mince bistable micro/nano-structurée d'un matériau à transition de spin substantiellement pur susceptible d'être obtenue par le 20 procédé selon la revendication 19. 21. Composant comprenant un matériau à transition de spin en couche mince micro/nano-structuré selon la revendication 20.